(57)【要約】【課題】０℃以下の環境下において遮音性に優れ、かつ、耐熱性にも優れる合わせガラス用中間膜を提供する。また、該合わせガラス用中間膜を用いてなる合わせガラスを提供する。【解決手段】少なくとも中間層と該中間層を挟持する保護層とを有する合わせガラス用中間膜であって、上記中間層は、周波数１Ｈｚにおけるｔａｎδの最大値を示す温度Ｔ１が０℃以下である領域１と、周波数１Ｈｚにおけるｔａｎδの最大値を示す温度Ｔ２が前記Ｔ１より高い領域２とを有し、前記保護層の周波数１Ｈｚにおけるｔａｎδの最大値を示す温度Ｔ３が前記Ｔ１より高い合わせガラス用中間膜。【選択図】なし【特許請求の範囲】
【請求項１】
少なくとも中間層と該中間層を挟持する保護層とを有する合わせガラス用中間膜であって、
上記中間層は、周波数１Ｈｚにおけるｔａｎδの最大値を示す温度Ｔ１が０℃以下である領域１と、周波数１Ｈｚにおけるｔａｎδの最大値を示す温度Ｔ２が前記Ｔ１より高い領域２とを有し、
前記保護層の周波数１Ｈｚにおけるｔａｎδの最大値を示す温度Ｔ３が前記Ｔ１より高い
ことを特徴とする合わせガラス用中間膜。
【請求項２】
中間層の領域２を構成する樹脂組成物と、保護層を構成する樹脂組成物とが同一であることを特徴とする請求項１記載の合わせガラス用中間膜。
【請求項３】
温度Ｔ２及びＴ３は、０℃〜５０℃の範囲内であることを特徴とする請求項１又は２記載の合わせガラス用中間膜。
【請求項４】
中間層の領域１は、アセタール基の炭素数が３又は４、アセチル基量が３〜３０ｍｏｌ％、平均重合度が５００〜５０００であるポリビニルアセタール樹脂１００重量部に対して、可塑剤を７１〜１５０重量部含有する樹脂組成物により形成されていることを特徴とする請求項１、２又は３記載の合わせガラス用中間膜。
【請求項５】
中間層の領域１は、アセタール基の炭素数が５〜２０、アセチル基量が３〜３０ｍｏｌ％、平均重合度が５００〜５０００であるポリビニルアセタール樹脂を含有する樹脂組成物により形成されていることを特徴とする請求項１、２又は３記載の合わせガラス用中間膜。
【請求項６】
保護層は、アセタール基の炭素数が３又は４、アセタール化度が６０〜７５ｍｏｌ％、アセチル基量が１０ｍｏｌ％以下のポリビニルアセタール樹脂１００重量部に対して、可塑剤を２５〜５０重量部含有する樹脂組成物により形成されていることを特徴とする請求項１、２、３、４又は５記載の合わせガラス用中間膜。
【請求項７】
請求項１、２、３、４、５又は６記載の合わせガラス用中間膜が、２枚の透明板の間に挟み込まれていることを特徴とする合わせガラス。
【発明の詳細な説明】
【技術分野】
【０００１】
本発明は、０℃以下の環境下において遮音性に優れ、かつ、耐熱性にも優れる合わせガラス用中間膜に関する。また、該合わせガラス用中間膜を用いてなる合わせガラスに関する。
【背景技術】
【０００２】
合わせガラスは、外部衝撃を受けて破損してもガラスの破片が飛散することが少ないため、安全性が高い。そのため、自動車等の車両、航空機、建築物等の窓ガラス等として広く使用されている。合わせガラスとして、少なくとも一対のガラス板間に、例えば、ポリビニルブチラール樹脂等のポリビニルアセタール樹脂と可塑剤とを含有する合わせガラス用中間膜を介在させ、積層し、一体化させた合わせガラス等が挙げられる。
【０００３】
近年、合わせガラスを軽量化するために、合わせガラスの厚さを薄くすることが検討されている。しかし、合わせガラスの厚さを薄くすると、遮音性が低下するという問題があった。このような合わせガラスを自動車等のフロントガラスとして用いた場合、風切り音やワイパーの駆動音等の２０００〜５０００Ｈｚ程度の音域の遮音性が充分に得られない。
【０００４】
このような問題に対して、例えば、特許文献１には、複数枚のガラス板と、該複数枚のガラス板間に介在された中間膜とを備えた合わせガラスであって、中間膜は、アセタール化度が６０〜８５ｍｏｌ％のポリビニルアセタール樹脂と、アルカリ金属塩又はアルカリ土類金属塩と、可塑剤とを含み、ポリビニルアセタール樹脂１００質量部に対する可塑剤の含有量が３０質量部を超え、アルカリ金属塩又はアルカリ土類金属塩の含有量が０．００１〜１．０質量部である遮音層を有する合わせガラスが開示されている。特許文献１に開示されている合わせガラスは遮音性に優れるとされている。しかしながら、０℃以下の環境下において遮音性に劣るという問題があった。
【０００５】
遮音性を更に向上させる方法として、更に多量の可塑剤を遮音層に含有させることが考えられる。しかしながら、多量の可塑剤を含有する遮音層を有する合わせガラス用中間膜を用いてなる合わせガラスは、耐熱性が劣るという問題がある。例えば、多量の可塑剤を含有する遮音層を有する合わせガラス用中間膜を用いてなる合わせガラスを、立てかけた状態で高温環境下に保管すると、ガラス板の重さにより、一方のガラス板に対して他方のガラス板がずれてしまう、いわゆる板ズレが発生することがあった。
【特許文献１】特開２００７−０７０２００号公報
【発明の開示】
【発明が解決しようとする課題】
【０００６】
本発明は、０℃以下の環境下において遮音性に優れ、かつ、耐熱性にも優れる合わせガラス用中間膜を提供することを目的とする。また、該合わせガラス用中間膜を用いてなる合わせガラスを提供することを目的とする。
【課題を解決するための手段】
【０００７】
本発明は、少なくとも中間層と該中間層を挟持する保護層とを有する合わせガラス用中間膜であって、上記中間層は、周波数１Ｈｚにおけるｔａｎδの最大値を示す温度Ｔ１が０℃以下である領域１と、周波数１Ｈｚにおけるｔａｎδの最大値を示す温度Ｔ２が前記Ｔ１より高い領域２とを有し、前記保護層の周波数１Ｈｚにおけるｔａｎδの最大値を示す温度Ｔ３が前記Ｔ１より高い合わせガラス用中間膜である。
以下に本発明を詳述する。
【０００８】
本発明者は、周波数１Ｈｚにおけるｔａｎδの最大値を示す温度Ｔ１が０℃以下である遮音層を含む合わせガラス用中間膜を用いれば、０℃以下の環境下において遮音性が優れた合わせガラス用中間膜が得られることを見出した。しかし、このような遮音層を有する合わせガラス用中間膜を用いてなる合わせガラスは、耐熱性に劣り、板ズレが発生することがある。そこで、周波数１Ｈｚにおけるｔａｎδの最大値を示す温度Ｔ１が０℃以下である領域１と、周波数１Ｈｚにおけるｔａｎδの最大値を示す温度Ｔ２が前記Ｔ１より高い領域２とを有する中間層を含む合わせガラス用中間膜とすることにより、０℃以下の環境下における優れた遮音性と、耐熱性とを両立できることを見出し、本発明を完成するに至った。
【０００９】
本明細書においてｔａｎδとは、動的粘弾性測定によって得られる損失正接の値を意味する。上記ｔａｎδは、以下の方法で測定することができる。
測定対象となる合わせガラス用中間膜を打ち抜いて、直径８ｍｍの試験シートを作製する。この試験シートの動的粘弾性を、せん断法にて、歪み量１．０％及び周波数１Ｈｚの条件下において、昇温速度３℃／分で動的粘弾性の温度分散測定をすることにより、ｔａｎδを測定できる。
上記ｔａｎδの最大値を示す温度とは、得られた損失正接の最大値を示す温度を意味する。上記ｔａｎδの最大値を示す温度は、例えば、粘弾性測定装置（レオメトリックス社製「ＡＲＥＳ」）を用いて測定することができる。
【００１０】
本発明の合わせガラス用中間膜は、少なくとも中間層と該中間層を挟持する保護層とを有する。
上記中間層は、周波数１Ｈｚにおけるｔａｎδの最大値を示す温度Ｔ１が０℃以下である領域１と、周波数１Ｈｚにおけるｔａｎδの最大値を示す温度Ｔ２が前記Ｔ１より高い領域２とを有する。上記領域１は、０℃以下の環境下における遮音性の向上に寄与する領域であり、上記領域２は、耐熱性の向上に寄与する領域である。
【００１１】
上記領域１は、周波数１Ｈｚにおけるｔａｎδの最大値を示す温度Ｔ１が０℃以下である。上記Ｔ１が０℃を越えると、０℃以下の環境下において遮音性が得られない。上記Ｔ１の好ましい上限は−５℃である。
ここで、０℃以下の環境下において遮音性が低下する理由を説明し、上記領域１が０℃以下の環境下における遮音性の向上に寄与する理由について説明する。
【００１２】
本発明における遮音性の低下とは、コインシデンス効果による遮音性、即ち音響透過損失の低下を意味する。上記コインシデンス効果とは、音との接触面の鉛直方向に対して斜方向から、音が材料に当たったときに、材料に生じた曲げ振動の作用によって、あたかも材料がないかのように反対側に音が現れるため、質量則から予測される音響透過損失よりもはるかに値が小さくなる現象である。また、質量則による音響透過損失Ｒ、及び、コインシデンス効果が現れる中心周波数ｆｃは、一般に下記式（１）及び下記式（２）で表される。
【００１３】
【数１】
2010150065.tif 000002
【００１４】
式（１）中、ωは角周波数（２πｆ）を表し、ｍは材料の面密度（ｋｇ／ｍ２）を表し、ρは空気の密度（ｋｇ／ｍ３）を表し、ｃは音速（ｍ／ｓ）を表す。
【００１５】
【数２】
2010150065.tif 000003
式（２）中、ｈは材料の厚さ（ｍ）を表し、ρｍは材料の密度（ｋｇ／ｍ３）を表し、Ｅは材料のヤング率（Ｎ／ｍ２）を表し、σは材料のポアソン比を表し、ｃは音速（ｍ／ｓ）を表す。
【００１６】
合わせガラスに用いられた合わせガラス用中間膜が、コインシデンス効果が現れる中心周波数の近傍においてガラス状態になると、合わせガラスに用いられた２枚のガラス板は一体化した挙動を示す。２枚のガラス板の間に、合わせガラス用中間膜が存在することにより面密度が増加するが、ガラス板の比重が合わせガラス用中間膜より大きいため、合わせガラスに用いられたガラス板２枚を１枚のガラス板に置き換えた単層ガラスの挙動に、合わせガラスが非常に近くなる。即ち、単層ガラスに近いコインシデンス効果が現れる。
合わせガラスに用いられた合わせガラス用中間膜が、コインシデンス効果が現れる中心周波数の近傍においてゴム状態になると、合わせガラスに用いられた２枚のガラス板がそれぞれ独立したガラス板のような挙動を示す。この場合、２枚のガラス板が独立した挙動を示すため、厚みが一体化した合わせガラスの半分となると近似できるため、コインシデンス効果が現れる中心周波数は、ガラス状態の合わせガラス用中間膜に比べて、２倍の周波数付近に現れる。
つまり、コインシデンス効果の改善とは、合わせガラスに用いられた合わせガラス用中間膜の状態をゴム状態として、コインシデンス効果が現れる中心周波数を２倍の周波数に移行させることで、改善することなのである。
【００１７】
また、音の周波数特性に関して説明する。人間の耳の可聴領域は一般的には２０〜２００００ｋＨｚであり、数百〜５０００Ｈｚの領域の感度が高く、特に、１０００〜２０００Ｈｚの領域の感度が高いとされている。すなわち、５０００Ｈｚを超える音に対して、感度はそれほど高くない。また、周波数が高くなれば、音の波長が短いため、音が物体に当たった時に影響を受けやすいので、周波数が高くなればなるほど減衰しやすくなる。即ち、高い周波数にコインシデンス効果が現れる中心周波数を移行させることは、防音技術として有効な手段である。
【００１８】
以上のことから、従来の合わせガラス用中間膜を用いた合わせガラスが０℃以下の環境下で遮音性が低下する理由は、低温時に合わせガラス用中間膜がガラス状態になってしまうことにより、合わせガラスに用いられた２枚のガラス板が一体化した挙動を示し、ガラス板２枚を１枚のガラス板に置き換えた単層ガラスの挙動に非常に近くなるためであると考えられる。
これに対して本発明の合わせガラス用中間膜では、周波数１Ｈｚにおけるｔａｎδの最大値を示す温度Ｔ１が０℃以下である領域１を有する層を設けることで、０℃以下の環境下であっても、合わせガラス用中間膜がガラス状態にならず、コインシデンス効果が現れる中心周波数をより高くすることにより遮音性を改善できる。
【００１９】
周波数１Ｈｚにおけるｔａｎδの最大値を示す温度Ｔ１が上記範囲にある領域１は、例えば、以下の２つの態様がある。
第１の態様は、アセタール基の炭素数が３又は４、アセチル基量が３〜３０ｍｏｌ％、平均重合度が５００〜５０００であるポリビニルアセタール樹脂１００重量部に対して可塑剤を７１〜１５０重量部含有する樹脂組成物により形成されている領域１である。
第２の態様は、アセタール基の炭素数が５〜２０、アセチル基量が３〜３０ｍｏｌ％、平均重合度が５００〜５０００であるポリビニルアセタール樹脂を含有する樹脂組成物により形成されている領域１である。
以下にこれらの態様について詳しく説明する。
【００２０】
第１の態様の領域１は、特定のポリビニルアセタール樹脂（以下、「ポリビニルアセタール樹脂Ａ」ともいう。）１００重量部に対して可塑剤を７１〜１５０重量部含有する樹脂組成物により形成されている。本発明者らは、アセチル基量が特定の範囲にあるポリビニルアセタール樹脂は、可塑剤との相溶性が高く大量の可塑剤を配合でき、大量の可塑剤とポリビニルアセタール樹脂とを含有する領域１はガラス転移温度が充分に低く、周波数１Ｈｚにおけるｔａｎδの最大値を示す温度Ｔ１を０℃以下に調整できることを見出した。
【００２１】
上記ポリビニルアセタール樹脂Ａはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は８０ｍｏｌ％、好ましい上限は９９．８ｍｏｌ％である。
【００２２】
上記ポリビニルアセタール樹脂Ａに含まれるアセタール基の炭素数は３又は４である。即ち、上記ポリビニルアセタール樹脂Ａを製造するのに用いるアルデヒドは、炭素数が３又は４のアルデヒドである。上記ポリビニルアセタール樹脂Ａに含まれるアセタール基の炭素数が３未満であると、ガラス転移温度が充分に低下せず、０℃以下の環境下において、遮音性が低下することがある。
【００２３】
上記炭素数が３又は４のアルデヒドは、例えば、プロピオンアルデヒド、ｎ−ブチルアルデヒド、イソブチルアルデヒド等が挙げられる。なかでも、ｎ−ブチルアルデヒドが好適である。上記アルデヒドは、単独で使用されてもよく、２種以上が併用されてもよい。
【００２４】
上記ポリビニルアセタール樹脂Ａのアセチル基量の下限は３ｍｏｌ％、上限は３０ｍｏｌ％である。上記ポリビニルアセタール樹脂Ａのアセチル基量が３ｍｏｌ％未満であると、ポリビニルアセタール樹脂と可塑剤との相溶性が充分に得られず、領域１のガラス転移温度が充分に低下しないことがある。そのため、０℃以下の環境下における遮音性が得られないことがある。上記ポリビニルアセタール樹脂Ａのアセチル基量が３０ｍｏｌ％を超えると、上記ポリビニルアルコールとアルデヒドとの反応性が著しく低下することからポリビニルアセタール樹脂の製造が困難になることがある。上記ポリビニルアセタール樹脂Ａのアセチル基量の好ましい下限は５ｍｏｌ％、好ましい上限は１５ｍｏｌ％である。
【００２５】
上記ポリビニルアセタール樹脂Ａの平均重合度の下限は５００、上限は５０００である。
上記ポリビニルアセタール樹脂Ａの平均重合度が５００未満であると、合わせガラスの耐貫通性が低下することがある。上記ポリビニルアセタール樹脂Ａの平均重合度が５０００を超えると、合わせガラス用中間膜の成形が困難になることがある。上記ポリビニルアセタール樹脂Ａの平均重合度の好ましい下限は８００、好ましい上限は３０００である。
【００２６】
上記可塑剤は特に限定されず、例えば、一塩基性有機酸エステル、多塩基性有機酸エステル等の有機エステル可塑剤、有機リン酸可塑剤、有機亜リン酸可塑剤等のリン酸可塑剤等が挙げられる。
【００２７】
上記一塩基性有機酸エステルは特に限定されず、例えば、トリエチレングリコール、テトラエチレングリコール、トリプロピレングリコール等のグリコールと、酪酸、イソ酪酸、カプロン酸、２−エチル酪酸、ヘプチル酸、ｎ−オクチル酸、２−エチルヘキシル酸、ペラルゴン酸（ｎ−ノニル酸）、デシル酸等の一塩基性有機酸との反応によって得られたグリコールエステル等が挙げられる。
【００２８】
上記多塩基性有機酸エステルは特に限定されず、例えば、アジピン酸、セバシン酸、アゼライン酸等の多塩基性有機酸と、炭素数４〜８の直鎖又は分岐構造を有するアルコールとのエステル化合物が挙げられる。
【００２９】
上記有機エステル可塑剤は特に限定されず、例えば、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−プロピレングリコールジ−２−エチルブチレート、１，４−ブチレングリコールジ−２−エチルブチレート、１，２−ブチレングリコールジ−２−エチレンブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリエート、テトラエチレングリコールジ−ｎ−ヘプタノエート、トリエチレングリコールジ−２−エチルブチレート、トリエチレングリコールビス（２−エチルブチレート）、トリエチレングリコールジヘプタノエート、テトラエチレングリコールジヘプタノエート、ジヘキシルアジペート、アジピン酸ジオクチル、アジピン酸ヘキシルシクロヘキシル、アジピン酸ジイソノニル、アジピン酸ヘプチルノニル、セバシン酸ジブチル等が挙げられる。
【００３０】
上記有機リン酸可塑剤は特に限定されず、例えば、トリブトキシエチルホスフェート、イソデシルフェニルホスフェート、トリイソプロピルホスフェート等が挙げられる。
【００３１】
上記可塑剤は、ジヘキシルアジペート（ＤＨＡ）、トリエチレングリコールジ−２−エチルヘキサノエート（３ＧＯ）、テトラエチレングリコールジ−２−エチルヘキサノエート（４ＧＯ）、トリエチレングリコールジ−２−エチルブチレート（３ＧＨ）、テトラエチレングリコールジ−２−エチルブチレート（４ＧＨ）、テトラエチレングリコールジ−ｎ−ヘプタノエート（４Ｇ７）及びトリエチレングリコールジ−ｎ−ヘプタノエート（３Ｇ７）からなる群より選択される少なくとも１種であることが好ましい。なかでも、加水分解しにくいことから、トリエチレングリコールジ−２−エチルヘキサノエート（３ＧＯ）、トリエチレングリコールジ−２−エチルブチレート（３ＧＨ）、テトラエチレングリコールジ−２−エチルヘキサノエート（４ＧＯ）、ジヘキシルアジペート（ＤＨＡ）がより好ましく、トリエチレングリコールジ−２−エチルヘキサノエート（３ＧＯ）が更に好ましい。
【００３２】
第１の態様の領域１における可塑剤の含有量は、上記ポリビニルアセタール樹脂Ａ１００重量部に対して下限が７１重量部、上限が１５０重量部である。第１の態様の領域１における可塑剤の含有量が７１重量部未満であると、０℃以下の環境下において、遮音性が低下することがある。第１の態様の領域１における可塑剤の含有量が１５０重量部を超えると、可塑剤がブリードアウトすることにより、合わせガラス用中間膜の透明性が低下することがある。第１の態様の領域１における可塑剤の含有量の好ましい下限は８０重量部、好ましい上限は１３０重量部である。
第１の態様の領域１は、ポリビニルアセタール樹脂に対して大量の可塑剤を含有しているため、０℃以下の環境下であっても、遮音性に優れる。
【００３３】
第２の態様の領域１は、アセタール基の炭素数が５〜２０、アセチル基量が３〜３０ｍｏｌ％、平均重合度が５００〜５０００であるポリビニルアセタール樹脂（以下、「ポリビニルアセタール樹脂Ｂ」ともいう。）を含有する樹脂組成物により形成されている。本発明者らは、アセタール基の炭素数が特定の範囲にあるポリビニルアセタール樹脂は、ガラス転移温度が充分に低く、周波数１Ｈｚにおけるｔａｎδの最大値を示す温度Ｔ１が０℃以下に調整できることを見出した。
【００３４】
上記ポリビニルアセタール樹脂Ｂはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は８０ｍｏｌ％、好ましい上限は９９．８ｍｏｌ％である。
【００３５】
上記ポリビニルアセタール樹脂Ｂに含まれるアセタール基の炭素数は５〜２０である。即ち、上記ポリビニルアセタール樹脂Ｂを製造するのに用いるアルデヒドは、炭素数が５〜２０のアルデヒドである。上記ポリビニルアセタール樹脂Ｂに含まれるアセタール基の炭素数が５未満であると、ガラス転移温度が充分に低下せず、所定量の可塑剤を用いなければ、０℃以下の環境下において、遮音性が低下することがある。上記アセタール基の炭素数が２０を超えると、アセタール化反応が進みにくいので好ましくない。上記アセタール基の炭素数の好ましい上限は１０である。
【００３６】
上記炭素数が５〜２０のアルデヒドは、例えば、ｎ−バレルアルデヒド、ｎ−ヘキシルアルデヒド、２−エチルヘキシルアルデヒド、２−エチルブチルアルデヒド、ｎ−ヘプチルアルデヒド、ｎ−オクチルアルデヒド、ｎ−ノニルアルデヒド、ｎ−デシルアルデヒド、ベンズアルデヒド、シンナムアルデヒド等が挙げられる。なかでも、ｎ−ヘキシルアルデヒド、２−エチルヘキシルアルデヒド、ｎ−オクチルアルデヒド、ｎ−デシルアルデヒド等が好適である。上記アルデヒドは、単独で使用されてもよく、２種以上が併用されてもよい。
【００３７】
上記ポリビニルアセタール樹脂Ｂのアセチル基量の下限は３ｍｏｌ％、上限は３０ｍｏｌ％である。上記ポリビニルアセタール樹脂Ｂのアセチル基量が３ｍｏｌ％未満であると、ポリビニルアセタール樹脂と可塑剤との相溶性が充分に得られず、領域１のガラス転移温度が充分に低下しないことがある。そのため、０℃以下の環境下における遮音性が得られないことがある。上記ポリビニルアセタール樹脂Ｂのアセチル基量が３０ｍｏｌ％を超えると、上記ポリビニルアルコールとアルデヒドとの反応性が著しく低下することからポリビニルアセタール樹脂の製造が困難になることがある。上記ポリビニルアセタール樹脂Ｂのアセチル基量の好ましい下限は５ｍｏｌ％、好ましい上限は１５ｍｏｌ％である。
【００３８】
上記ポリビニルアセタール樹脂Ｂの平均重合度の下限は５００、上限は５０００である。
上記ポリビニルアセタール樹脂Ｂの平均重合度が５００未満であると、合わせガラスの耐貫通性が低下することがある。上記ポリビニルアセタール樹脂Ｂの平均重合度が５０００を超えると、合わせガラス用中間膜の成形が困難になることがある。上記ポリビニルアセタール樹脂Ｂの平均重合度の好ましい下限は８００、好ましい上限は３０００である。
【００３９】
上記可塑剤は特に限定されず、第１の態様の領域１で用いる可塑剤と同様の可塑剤を用いることができる。
【００４０】
第２の態様の領域１における可塑剤の含有量は、上記ポリビニルアセタール樹脂Ｂ１００重量部に対して好ましい上限が９０重量部である。第２の態様の領域１では、アセタール基の炭素数が５〜２０であるポリビニルアセタール樹脂Ｂを用いることにより０℃以下の環境下での遮音性を実現している。従って、第１の態様の領域１に比べて大量の可塑剤を含有させる必要がない。第２の態様の領域１における可塑剤の含有量のより好ましい上限は８０重量部である。なお、合わせガラスの耐貫通性を向上させるために、第２の態様の領域１は可塑剤を含有することが好ましい。
第２の態様の領域１は、アセタール基の炭素数が５〜２０であるポリビニルアセタール樹脂を含有しているため、０℃以下の環境下であっても、遮音性に優れる。
【００４１】
上記中間層の領域２は、周波数１Ｈｚにおけるｔａｎδの最大値を示す温度Ｔ２が前記Ｔ１より高い領域である。
上記中間層が上記領域１を有することにより、本発明の合わせガラス用中間膜は０℃以下の環境下であっても、遮音性に優れる。しかしながら、上記中間層が上記領域１のみにより形成されている場合には、８０℃以上の過酷な環境下では、板ズレが発生してしまうことがある。上記中間層が上記領域２を有することにより、０℃以下の環境下における優れた遮音性を維持したまま、板ズレの発生を防止することができる。
【００４２】
上記領域２の周波数１Ｈｚにおけるｔａｎδの最大値を示す温度Ｔ２は、温度Ｔ１より高い。これにより、８０℃以上の過酷な環境下でも、板ズレが発生するのを防止することができる。上記温度Ｔ２は、０℃〜５０℃の範囲内であることが好ましい。上記保護層のｔａｎδの最大値を示す温度Ｔ２が０℃未満であると、耐熱性の向上効果が得られないことがあり、５０℃を超えると、合わせガラス用中間膜に成形することが困難となることがある。上記Ｔ２は、２０℃〜３５℃の範囲内であることがより好ましい。
【００４３】
上記中間層において、上記領域１と領域２との面積比は特に限定されず、少なくとも上記領域２が上記中間層の一部にでも存在していればよい。
上記中間層において、上記領域１と領域２との配置は特に限定されず、例えば、上記領域１と領域２とがストライプ状に交互に配置されていてもよく、上記領域２が合わせガラス用中間膜の周辺部に、上記領域１が合わせガラス用中間膜の中央部に配置されていてもよい。なかでも、上記領域２が合わせガラス用中間膜の周辺部に、上記領域１が合わせガラス用中間膜の中央部に配置されていている場合には、上記領域１と領域２との屈折率の差による境界が視認されにくくなるため好ましい。
【００４４】
上記領域２を構成する樹脂組成物は、例えば、後述する保護層を構成する樹脂組成物として挙げられる樹脂組成物が挙げられる。上記領域２を構成する樹脂組成物は、なかでも、上記保護層を構成する樹脂組成物と同一であることが好ましい。上記領域２を構成する樹脂組成物が上記保護層を構成する樹脂組成物と同一であることにより、上記中間層と保護層との密着性が向上し、より高い耐熱性を発揮することができる。
なお、上記領域２を構成する樹脂組成物が上記保護層を構成する樹脂組成物と同一である場合には、上記保護層と上記中間層の領域２とは、同時に成形されて、その境界がなくともよい。
【００４５】
上記中間層の厚さの好ましい下限は２０μｍ、好ましい上限は１８００μｍである。上記中間層の厚さが２０μｍ未満であると、充分な遮音性を発揮できないことがある。上記中間層の厚さが１８００μｍを超えると、合わせガラス用中間膜全体の厚さが厚くなってしまい実用的ではないことがある。上記中間層の厚さのより好ましい下限は５０μｍ、より好ましい上限は５００μｍである。
【００４６】
上記保護層は、上記中間層を挟持して、本発明の合わせガラス用中間膜の取扱い性を向上させる役割を有する。また、上記保護層は、上記中間層と組み合わせることにより、０℃以下の環境下のみならず、０℃を超える環境下における遮音性を付与する役割を有する。
【００４７】
上記保護層は、周波数１Ｈｚにおけるｔａｎδの最大値を示す温度Ｔ３が、温度Ｔ１より高く、かつ、０℃〜５０℃の範囲内であることが好ましい。上記Ｔ３が上記Ｔ１より高いことにより、合わせガラス用中間膜の取り扱い性が優れる。上記保護層のｔａｎδの最大値を示す温度Ｔ３が０℃未満であると、合わせガラス用中間膜の取り扱いが困難になることがある。また、上記Ｔ３が５０℃を越えると合わせガラス用中間膜に成形することが困難になることがある。上記Ｔ３は、２０℃〜３５℃の範囲内であることが好ましい。
【００４８】
上記保護層は、ポリビニルアセタール樹脂（以下、「ポリビニルアセタール樹脂Ｃ」ともいう。）と可塑剤とを含有することが好ましい。
上記ポリビニルアセタール樹脂Ｃはポリビニルアルコールをアルデヒドによりアセタール化することにより製造される。
上記ポリビニルアルコールは、ポリ酢酸ビニルを鹸化することにより製造される。
上記ポリビニルアルコールの鹸化度の好ましい下限は８０ｍｏｌ％、好ましい上限は９９．８ｍｏｌ％である。
【００４９】
上記ポリビニルアセタール樹脂Ｃに含まれるアセタール基の炭素数は特に限定されない。即ち、上記ポリビニルアセタール樹脂Ｃを製造するのに用いるアルデヒドは特に限定されず、上記ポリビニルアセタール樹脂Ａ、ポリビニルアセタール樹脂Ｂに用いるアルデヒドと同様のアルデヒドを用いることができる。上記ポリビニルアセタール樹脂Ｃに含まれるアセタール基の炭素数は３又は４であることが好ましい。上記アルデヒドは、単独で使用されてもよく、２種以上が併用されてもよい。
【００５０】
上記ポリビニルアセタール樹脂Ｃのアセチル基量は１０ｍｏｌ％以下であることが好ましい。アセチル基量が１０ｍｏｌ％を超えると、合わせガラス用中間膜の強度が充分に得られないことがある。
また、上記第１の態様の領域１を有する中間層と組み合わせる場合には、上記ポリビニルアセタール樹脂Ｃのアセチル基量は３ｍｏｌ％以下であることが好ましい。アセチル基量が３ｍｏｌ％以下であるポリビニルアセタール樹脂は可塑剤との相溶性が低い。可塑剤との相溶性が低いポリビニルアセタール樹脂Ｃを含有する保護層を用いることにより、第１の態様の領域１に含まれる大量の可塑剤がブリードアウトすることを防止することができる。
上記ポリビニルアセタール樹脂Ｃのアセチル基量のより好ましい上限は２．５ｍｏｌ％である。
【００５１】
上記ポリビニルアセタール樹脂Ｃのアセタール化度の好ましい下限は６０ｍｏｌ％、好ましい上限は７５ｍｏｌ％である。アセタール化度が６０〜７５ｍｏｌ％の範囲内であるポリビニルアセタール樹脂は可塑剤との相溶性が低く、このようなポリビニルアセタール樹脂Ｃを含有する保護層を用いることにより、特に第１の態様の領域１に含まれる大量の可塑剤がブリードアウトすることを防止することができる。上記ポリビニルアセタール樹脂Ｃのアセタール化度が６０ｍｏｌ％未満であると、保護層の耐湿性が低下することがある。上記ポリビニルアセタール樹脂Ｃのアセタール化度が７５ｍｏｌ％を超えると、領域１に含まれる可塑剤がブリードアウトすることがある。
【００５２】
上記保護層に用いる可塑剤は、上述した可塑剤を用いることができる。上記保護層に用いる可塑剤は、上記中間層に用いる可塑剤と、同一であってもよく、異なってもよい。
【００５３】
上記保護層における可塑剤の含有量は、上記ポリビニルアセタール樹脂Ｃ１００重量部に対して好ましい下限が２５重量部、好ましい上限が５０重量部である。上記保護層における可塑剤の含有量が２５重量部未満であると、合わせガラスの耐貫通性が著しく低下することがある。上記保護層における可塑剤の含有量が５０重量部を超えると、上記保護層から可塑剤がブリードアウトすることにより、合わせガラス用中間膜の透明性が低下することがある。上記保護層における可塑剤の含有量の好ましい下限は３０重量部、好ましい上限は４０重量部である。
【００５４】
上記保護層の厚さの好ましい下限は１００μｍ、好ましい上限は１０００μｍである。上記保護層の厚さが１００μｍ未満であると、常温域における遮音性が低下したり、上記中間層から可塑剤がブリードアウトしたりすることがある。上記保護層の厚さが１０００μｍを超えると、合わせガラス用中間膜全体の厚さが厚くなってしまい実用的ではないことがある。上記保護層の厚さのより好ましい下限は２００μｍ、より好ましい上限は５００μｍである。
【００５５】
上記中間層及び上記保護層は、必要に応じて分散助剤、酸化防止剤、光安定剤、難燃剤、帯電防止剤、接着力調整剤、耐湿剤、熱線反射剤、熱線吸収剤、蛍光増白剤、青色顔料等の添加剤を含有してもよい。
【００５６】
本発明の合わせガラス用中間膜の厚さの好ましい下限は３００μｍ、好ましい上限は２０００μｍである。本発明の合わせガラス用中間膜の厚さが３００μｍ未満であると、充分な耐貫通性が得られないことがある。本発明の合わせガラス用中間膜の厚さが２０００μｍを超えると、実用化されている合わせガラスの厚みを超えてしまうことがある。本発明の合わせガラス用中間膜の厚さのより好ましい下限は４００μｍ、より好ましい上限は１２００μｍである。
【００５７】
本発明の合わせガラス用中間膜の製造方法は特に限定されず、例えば、上記中間層の領域１を構成する樹脂組成物、上記中間層の領域２を構成する樹脂組成物、及び、上記保護層を構成する樹脂組成物をプレス成形することによりそれぞれのシートを作製する工程と、上記中間層の領域１を構成する樹脂組成物により形成されているシートと上記中間層の領域２を構成する樹脂組成物により形成されているシートを水平方向に組み合わせて中間層用シートを形成する工程と、該中間層用シートを上記保護層を構成する樹脂組成物により形成されているシートで挟持して積層体を形成する工程と、該積層体をプレス成型する工程とを有する方法等が挙げられる。
また、本発明の合わせガラス用中間膜の製造方法は、上記中間層の領域１を構成する樹脂組成物、上記中間層の領域２を構成する樹脂組成物、及び、上記保護層を構成する樹脂組成物を、押出機を用いて押出法により作製する方法も挙げられる。
【００５８】
本発明の合わせガラス用中間膜が、２枚の透明板の間に挟み込まれている合わせガラスもまた、本発明の１つである。なお、本発明の合わせガラスをペアガラスの一部として用いてもよい。
本発明の合わせガラスに用いられる透明板は特に限定されず、一般に使用されている透明板ガラスを使用することができ、例えば、フロート板ガラス、磨き板ガラス、型板ガラス、網入り板ガラス、線入り板ガラス、着色された板ガラス、熱線吸収板ガラス、熱線反射板ガラス、グリーンガラス等の無機ガラスが挙げられる。また、ポリカーボネートやポリアクリレート等の有機プラスチックス板を用いることもできる。
【００５９】
上記板ガラスとして、２種類以上の板ガラスを用いてもよい。例えば、透明フロート板ガラスと、グリーンガラスのような着色された板ガラスとの間に、本発明の合わせガラス用中間膜を挟み込ませることにより得られた合わせガラスが挙げられる。また、上記無機ガラスと、上記有機プラスチックス板との間に、本発明の合わせガラス用中間膜を挟み込ませることにより得られた合わせガラスが挙げられる。
本発明の合わせガラスは、自動車用ガラスとして使用する場合は、フロントガラス、サイドガラス、リアガラス、ルーフガラス、パノラマガラスとして用いることができる。
また、本発明の合わせガラスの製造方法は特に限定されず、従来公知の製造方法を用いることができる。
【発明の効果】
【００６０】
本発明は、０℃以下の環境下において遮音性に優れ、かつ、耐熱性にも優れる合わせガラス用中間膜を提供できる。また、該合わせガラス用中間膜を用いてなる合わせガラスを提供できる。
【発明を実施するための最良の形態】
【００６１】
以下に実施例を挙げて本発明の態様を更に詳しく説明するが、本発明はこれら実施例にのみ限定されるものではない。
【００６２】
（実施例１）
（１）樹脂組成物Ａの調製
アセチル基量が１３ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）１２０重量部を添加し、ミキシングロールで充分に混練することにより、中間層の領域１用の樹脂組成物Ａを調製した。
【００６３】
（２）樹脂組成物Ｃの調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）４０重量部を添加し、ミキシングロールで充分に混練することにより、保護層用の樹脂組成物Ｃを調製した。
【００６４】
（３）合わせガラス用中間膜の作製
樹脂組成物Ａを２枚のテフロン(登録商標）シート間に０．１ｍｍのクリアランス板を介して挟み込み、１５０℃にてプレス成形して、厚さ０．１ｍｍのシートＡを得た。
樹脂組成物Ｃを２枚のテフロン(登録商標）シート間に０．３５ｍｍのクリアランス板を介して挟み込み、１５０℃にてプレス成形して、厚さ０．３５ｍｍのシートＣ１を得た。
樹脂組成物Ｃを２枚のテフロン(登録商標）シート間に０．１ｍｍのクリアランス板を介して挟み込み、１５０℃にてプレス成形して、厚さ０．１ｍｍのシートＣ２を得た。
【００６５】
得られたシートＣ２を１５×３０ｃｍの長方形状に切り出し、更に、周辺部に１ｃｍを残して内側をくり抜き、外形１５×３０ｃｍ、内径１３×２８ｃｍの枠状体を作製した。
得られたシートＡから１３×２８ｃｍの長方形状体を切り出した。
シートＡにより形成されている長方形状体を、上記シートＣ２により形成されている枠状体の枠の内側にはめ込んで中間層用シートを得た。
【００６６】
得られたシートＣ１から１５×３０ｃｍの長方形状体を切り出した。
得られた中間層用シートを、２枚のシートＣ１により形成されている長方形状体の間に挟み込んで積層体を得た。
得られた積層体を２枚のテフロン(登録商標）シート間に０．８ｍｍのクリアランス板を介して挟み込み、１５０℃にてプレス成形して、厚さ０．８ｍｍの合わせガラス用中間膜を得た。
【００６７】
（実施例２）
実施例１で得られたシートＡから６×３０ｃｍの長方形状体を切り出した。
実施例１で得られたシートＣ２から１×３０ｃｍの長方形状体を切り出した。
得られたシートＡにより形成されている長方形状体とシートＣ２により形成されている長方形状体とをシートＣ２／シートＡ／シートＣ２／シートＡ／シートＣ２の順に隙間なく並べて、全体として１５×３０ｃｍの中間層用シートを得た。
【００６８】
実施例１で得られたシートＣ１から１５×３０ｃｍの長方形状体を切り出した。
得られた中間層用シートを、２枚のシートＣ１により形成されている長方形状体の間に挟み込んで積層体を得た。
得られた積層体を２枚のテフロン(登録商標）シート間に０．８ｍｍのクリアランス板を介して挟み込み、１５０℃にてプレス成形して、厚さ０．８ｍｍの合わせガラス用中間膜を得た。
【００６９】
（実施例３）
樹脂組成物Ａに添加した可塑剤量を７１重量部とした以外は実施例１と同様にして、厚さ０．８ｍｍの合わせガラス用中間膜を得た。
【００７０】
（実施例４）
樹脂組成物Ａに添加した可塑剤量を１５０重量部とした以外は実施例１と同様にして、厚さ０．８ｍｍの合わせガラス用中間膜を得た。
【００７１】
（実施例５）
クリアランス板を変更することで、シートＡ及びシートＣ２を０．０５ｍｍ、シートＣ１を０．５ｍｍとした以外は実施例１と同様にして、厚さ１．０５ｍｍの合わせガラス用中間膜を得た。
【００７２】
（実施例６）
樹脂組成物Ａの調製において、アセチル基量が１３ｍｏｌ％、アセタール基の炭素数が４、ブチラール化度が６５ｍｏｌ％のポリビニルブチラール樹脂（平均重合度１０００）１００重量部に対して、可塑剤としてトリエチレングリコール−ジ−２−エチルヘキサノエート（３ＧＯ）１００重量部を添加し、ミキシングロールで充分に混練することにより、領域１用の樹脂組成物Ａを調製した以外は実施例１と同様にして、厚さ０．８ｍｍの合わせガラス用中間膜を得た。
【００７３】
（実施例７）
樹脂組成物Ａの調製において、アセチル基量が１３ｍｏｌ％、アセタール基の炭素数が４、ブチラール化度が６５ｍｏｌ％のポリビニルブチラール樹脂（平均重合度４２００）１００重量部に対して、可塑剤としてトリエチレングリコール−ジ−２−エチルヘキサノエート（３ＧＯ）１００重量部を添加し、ミキシングロールで充分に混練することにより、領域１用の樹脂組成物Ａを調製した以外は実施例１と同様にして、厚さ０．８ｍｍの合わせガラス用中間膜を得た。
【００７４】
（実施例８）
樹脂組成物Ａの調製において、アセチル基量が７ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）１００重量部を添加し、ミキシングロールで充分に混練することにより、領域１用の樹脂組成物Ａを調製した以外は実施例１と同様にして、厚さ０．８ｍｍの合わせガラス用中間膜を得た。
【００７５】
（実施例９）
樹脂組成物Ａの調製において、アセチル基量が２４ｍｏｌ％、アセタール基の炭素数が４、ブチラール化度が６５ｍｏｌ％のポリビニルブチラール樹脂（平均重合度２１００）１００重量部に対して、可塑剤としてトリエチレングリコール−ジ−２−エチルヘキサノエート（３ＧＯ）１００重量部を添加し、ミキシングロールで充分に混練することにより、領域１用の樹脂組成物Ａを調製した以外は実施例１と同様にして、厚さ０．８ｍｍの合わせガラス用中間膜を得た。
【００７６】
（実施例１０）
（１）樹脂組成物Ｂの調製
アセチル基量が１８ｍｏｌ％、アセタール基の炭素数が６、アセタール化度が６５ｍｏｌ％のポリビニルヘキサナール樹脂（平均重合度２１００）１００重量部に対して、可塑剤としてトリエチレングリコール−ジ−２−エチルヘキサノエート（３ＧＯ）７５重量部を添加し、ミキシングロールで充分に混練することにより、樹脂組成物Ｂを調製した。
【００７７】
（２）樹脂組成物Ｃの調製
アセチル基量が１ｍｏｌ％、アセタール基の炭素数が４、ブチラール化度が６５ｍｏｌ％のポリビニルブチラール樹脂（平均重合度１７００）１００重量部に対して、可塑剤としてトリエチレングリコール−ジ−２−エチルヘキサノエート（３ＧＯ）４０重量部を添加し、ミキシングロールで充分に混練することにより、樹脂組成物Ｃを調製した。
【００７８】
（３）合わせガラス用中間膜の作製
樹脂組成物Ｂを２枚のテフロン(登録商標）シート間に０．１ｍｍのクリアランス板を介して挟み込み、１５０℃にてプレス成形して、厚さ０．１ｍｍのシートＢを得た。
樹脂組成物Ｃを２枚のテフロン(登録商標）シート間に０．３５ｍｍのクリアランス板を介して挟み込み、１５０℃にてプレス成形して、厚さ０．３５ｍｍのシートＣ３を得た。
樹脂組成物Ｃを２枚のテフロン(登録商標）シート間に０．１ｍｍのクリアランス板を介して挟み込み、１５０℃にてプレス成形して、厚さ０．１ｍｍのシートＣ４を得た。
【００７９】
得られたシートＣ４を１５×３０ｃｍの長方形状に切り出し、更に、周辺部に１ｃｍを残して内側をくり抜き、外形１５×３０ｃｍ、内径１３×２８ｃｍの枠状体を作製した。
得られたシートＢから１３×２８ｃｍの長方形状体を切り出した。
シートＢにより形成されている長方形状体を、上記シートＣ４により形成されている枠状体の枠の内側にはめ込んで中間層用シートを得た。
【００８０】
得られたシートＣ３から１５×３０ｃｍの長方形状体を切り出した。
得られた中間層用シートを、２枚のシートＣ３により形成されている長方形状体の間に挟み込んで積層体を得た。
得られた積層体を２枚のテフロン(登録商標）シート間に０．８ｍｍのクリアランス板を介して挟み込み、１５０℃にてプレス成形して、厚さ０．８ｍｍの合わせガラス用中間膜を得た。
【００８１】
（実施例１１）
アセチル基量が１８ｍｏｌ％、アセタール基の炭素数が８、アセタール化度が６５ｍｏｌ％のポリビニルオクタナール樹脂（平均重合度２１００）１００重量部に対して、可塑剤としてトリエチレングリコール−ジ−２−エチルヘキサノエート（３ＧＯ）６０重量部を添加し、ミキシングロールで充分に混練することにより、樹脂組成物Ｂを調製したこと以外は、実施例１０と同様の方法で、合わせガラス用中間膜を作製した。
【００８２】
（比較例１）
樹脂組成物Ａに添加した可塑剤量を６０重量部とした以外は、実施例１と同様にして合わせガラス用中間膜を得た。
【００８３】
（比較例２）
樹脂組成物Ａに添加した可塑剤量を１６０重量部とした以外は、実施例１と同様にして合わせガラス用中間膜を得た。
【００８４】
（評価）
実施例及び比較例で得られた合わせガラス用中間膜について以下の評価を行った。結果を表１、２に示した。
【００８５】
（１）周波数１Ｈｚにおけるｔａｎδの最大値を示す温度の測定
実施例及び比較例で得られた樹脂組成物Ａ、Ｂ及びＣをそれぞれ１５０℃でプレス成形し、厚さ０．８ｍｍのシートを作製した。次いで、シートを直径８ｍｍの円形に切り抜き、試験シートを作製した。試験シートの動的粘弾性を、粘弾性測定装置（レオメトリックス社製「ＡＲＥＳ」）を用いて、せん断法にて、歪み量１．０％及び周波数１Ｈｚの条件下において、昇温速度３℃／分で動的粘弾性の温度分散測定をすることにより、ｔａｎδを測定し、周波数１Ｈｚにおけるｔａｎδの最大値を示す温度を測定した。
【００８６】
（２）音響透過損失の評価
得られた合わせガラス用中間膜を平面方向に６０×６０ｃｍ（縦２枚×横４枚）の大きさになるように隙間なく配置し、２枚の透明なフロートガラス（縦６０ｃｍ×横６０ｃｍ×厚さ２．０ｍｍ）で挟み込み、真空ラミネーターにて９０℃で、３０分保持し、真空プレスした。
ＪＩＳ  Ａ  １４１６に準拠し、音源室と受音室間の開口部（５０×５０ｃｍ）に評価用サンプルを音漏れがないように隙間を粘土にて埋めて、取り付け、評価用サンプルの表面温度が０℃となる様に調整した後、音響透過損失の測定を行った。
厚さ４ｍｍの単層のガラス板で音響透過損失の測定をしたところ、３１５０Ｈｚにコインシデンス効果が現れる中心周波数が確認された。よって、３１５０Ｈｚの音響透過損失の値を測定値とした。
【００８７】
（３）板ズレ（耐熱性）の評価
得られた合わせガラス用中間膜（１５×３０ｃｍ）を２枚の透明なフロートガラス（縦１５ｃｍ×横３０ｃｍ×厚さ２．０ｍｍ）で挟み込み、真空ラミネーターにて９０℃で、３０分保持し、真空プレスして評価用サンプルを得た。
得られた評価用サンプルの一方の面を垂直面に固定し、他方の面に両面テープを用いてフロートガラス（１５×３０ｃｍ×厚み１５ｍｍ）を接着した。合わせガラスの側面にズレ量を測定するための基準線を引き、８０℃の環境下にて３０日間放置した。３０日経過した後、評価用サンプルの２枚のガラスのズレ量を測定した。
【００８８】
【表１】
2010150065.tif 000004
【００８９】
【表２】
2010150065.tif 000005
【産業上の利用可能性】
【００９０】
本発明は、０℃以下の環境下において遮音性に優れ、かつ、耐熱性にも優れる合わせガラス用中間膜を提供できる。また、該合わせガラス用中間膜を用いてなる合わせガラスを提供できる。